СПОСОБ ПРИСОЕДИНЕНИЯ МОДИФИКАТОРА К ПОДЛОЖКЕ

1. Способ присоединения модификатора к поверхности подложки, причем способ включает стадии:
2
А. Контакта в открытой зоне контакта и под потоком инертного газа подложки, которая имеет площадь поверхности по БЭТ менее чем один квадратный метр на грамм (м/г), с модификатором, связующим агентом и жидкой добавкой, содействующей смешиванию, с формированием смеси с подложкой;
В. Закрытия зоны контакта и прекращения потока инертного газа в зону контакта;
С. Встряхивания смеси с подложкой под атмосферой инертного газа в закрытой зоне контакта для начала выпаривания жидкой добавки, содействующей смешиванию;
D. Снижения температуры и давления закрытой зоны контакта, в то же время продолжая встряхивать смесь с подложкой; и
Е. Завершения существенного выпаривания добавки, содействующей смешиванию, из смеси с подложкой открытием зоны контакта и инициацией потока инертного газа, в то же время продолжая встряхивать смесь с подложкой и поддерживая пониженное давление.
2. Способ присоединения модификатора к поверхности подложки, причем способ включает стадии:
А. Контакта в атмосфере инертного газа подложки с модификатором, необязательным связующим агентом и жидкой добавкой, содействующей смешиванию, с формированием первой смеси с подложкой;
В. Выпаривания, по меньшей мере, части жидкой добавки, содействующей смешиванию, при встряхивании первой смеси с подложкой под потоком инертного газа или частичным вакуумом для формирования поликристаллического покрытия модификатора на поверхности подложки;
С. Контакта поликристаллического покрытия модификатора на поверхности подложки с дополнительной содействующей смешиванию добавкой для удаления, по меньшей мере, части покрытия с поверхности подложки и для формирования второй смеси с подложкой, включающей в себя удаленный модификатор, подложку и дополнительную добавку, содействующую смешиванию;
D. Встряхивания второй смеси с подложкой под потоком инертного газа или частичным вакуумом для формирования поликристаллического покрытия удаленного модификатора на поверхности подложки; и
Е. Извлечения подложки с покрытием модификатором.
3. Способ присоединения модификатора к поверхности подложки, причем способ включает стадии:
2
А. Контакта в атмосфере инертного газа подложки, которая имеет площадь поверхности по БЭТ, по меньшей мере, один квадратный метр на грамм (м/г), с модификатором, необязательным связующим агентом и жидкой добавкой, содействующей смешиванию, с формированием первой смеси с подложкой;
В. Выпаривания, по меньшей мере, части жидкой добавки, содействующей смешиванию, при встряхивании первой смеси с подложкой под частичным вакуумом для формирования поликристаллического покрытия модификатора на поверхности подложки;
С. Контакта поликристаллического покрытия модификатора на поверхности подложки с дополнительной содействующей смешиванию добавкой для удаления, по меньшей мере, части покрытия с поверхности подложки и для формирования второй смеси с подложкой, включающей в себя удаленный модификатор, подложку и дополнительную добавку, содействующую смешиванию;
D. Встряхивания второй смеси с подложкой под частичным вакуумом для формирования поликристаллического покрытия удаленного модификатора на поверхности подложки; и
Е. Извлечения подложки с покрытием модификатором.
4. Способ по любому одному из пп.1-3, в котором модификатор представляет собой поли(сульфонилазид).
5. Способ по любому одному из пп.1-3, в котором подложка включает частицы, по меньшей мере, одного неорганического вещества и дисперсный полимер.
6. Способ по п.5, в котором подложка включает полиэтилен или полипропилен.
7. Способ по любому одному из пп.1, 2, 3 или 6, в котором связующий агент представляет собой антиоксидант.
8. Способ по любому одному из пп.1, 2, 3 или 6, в котором добавка, содействующая смешиванию, представляет собой растворитель для модификатора и имеет давление паров при 100°С, по меньшей мере, 300 мм Hg (39,997 кПа).
9. Способ по любому одному из пп.1, 2, 3 или 6, в котором добавка, содействующая смешиванию, представляет собой, по меньшей мере, одно соединение, выбранное из галогеналкила, арила или замещенного арила, альдегида, кетона или простого эфира.
10. Подложка с модификатором, присоединенным к ее поверхности, причем подложка изготовлена способом по любому из пп.1-9.